ЭЛАСТОМЕРНЫЕ ПЛЕНКИ И ПЕРЧАТКИ

1. Способ производства многослойной эластомерной пленки с нанесением многослойного покрытия, содержащий стадии:
(i) окунание формы в коагулянт, содержащий ионы кальция в концентрации от 1 до 10 мас.%, за которым следует
(ii) высушивание или частичное высушивание обмакнутой в коагулянт формы,
(iii) окунание покрытой коагулянтом формы в композицию для изготовления эластомерной пленки, имеющую общее содержание твердых веществ от 5 до 20 мас.%, с температурой от 25 до 45°C на время выдержки от 1,0 до 10,0 с для нанесения на форму слоя композиции эластомерной пленки,
(iv) высушивание композиции эластомерной пленки,
(v) окунание этой формы в композицию для изготовления эластомерной пленки, имеющую общее содержание твердых веществ от 5 до 20 мас.%, с температурой от 25 до 45°C на время выдержки от 1,0 до 10,0 с для нанесения на форму следующего слоя композиции эластомерной пленки,
(vi) необязательное повторение стадии высушивания (iv) и стадии следующего окунания (v) и
(vii) высушивание и вулканизация многослойной эластомерной пленки со средней толщиной каждого слоя от 6 до 90% средней общей толщины многослойной эластомерной пленки, и средней общей толщиной многослойной эластомерной пленки от около 0,01 мм до около 0,3 мм.
2. Способ по п.1, в котором композиция для производства эластомерной пленки содержит синтетический эластичный полимер или сополимер.
3. Способ по п.2, в котором композиция для производства эластомерной пленки содержит полимер, содержащий свободные поддающиеся ионной сшивке группы и группы, поддающиеся ковалентной сшивке.
4. Способ по п.3, в котором композиция для производства эластомерной пленки дополнительно содержит металлоксидный сшивающий агент.
5. Способ по п.4, в котором композиция дополнительно содержит серу и/или одну или более ускоряющую добавку.
6. Способ по п.1, в котором дополнительную стадию окунания (v) повторяют, по меньшей мере, однократно.
7. Способ по п.1, в котором пленка имеет от 2 до 15 слоев.
8. Способ по п.7, в котором пленка имеет от 2 до 6 слоев.
9. Способ по п.8, в котором пленка имеет два или три слоя.
10. Способ по п.9, в котором средняя толщина каждого слоя составляет 30-70% от средней толщины готовой многослойной эластомерной пленки.
11. Способ по п.1, в котором формой является форма, имеющая форму руки, и многослойная эластомерная пленка имеет форму перчатки.
12. Многослойная эластомерная пленка, произведенная способом по любому из пп.1-11.